Vitrage feuilleté comprenant une feuille de verre intérieure (1) et une feuille de verre extérieure (2), chacune comprenant une face intérieure et une face extérieure, et comprenant, entre les faces intérieures des deux feuilles de verre, un intercalaire (3), caractérisé en ce que ledit intercalaire comprend : - au moins deux couches externes viscoélastiques (4) et (5) présentant une épaisseur comprise entre 0,1 mm et 0,8 mm, chacune des deux couches externes étant en contact directe avec une des deux feuilles de verre et étant formée par un matériau comprenant au moins un ionomère à base de copolymère d’éthylène et d’acide carboxylique, et - une couche interne adhésive d’amortissement viscoélastique (6), agencée entre les deux couches externes (4) et (5), ladite couche adhésive d’amortissement viscoélastique présentant une épaisseur comprise entre 15 µm et 25 µm et étant formée par un matériau comprenant au moins un polymère acrylique, au moins un agent tackifiant, et au moins un agent plastifiant. Vitrage feuilleté selon la revendication 1, dans lequel le ou les ionomère(s) est un ou des copolymère(s) comprenant au moins un monomère d’éthylène et au moins un monomère d’acide carboxylique α-β-insaturé, et 1% à 100% des groupes acides du ou desdits copolymère(s) étant neutralisés en sels d’acides carboxyliques comprenant des ions carboxylates et des contres-ions métalliques. Vitrage feuilleté selon l’une quelconque des revendications précédentes, dans lequel le matériau de la couche interne adhésive d’amortissement viscoélastique (6) présente une température de transition vitreuse (Tg) comprise entre -55°C et 10°C. Vitrage feuilleté selon l’une quelconque des revendications précédentes, dans lequel le matériau présente une fraction massique du ou des polymères acrylique(s) dans la couche interne adhésive d’amortissement viscoélastique (6) comprise entre 0,21 et 0,62, notamment comprise entre 0,21 et 0,51, et préférentiellement comprise entre 0,21 et 0,35. Vitrage feuilleté selon l’une quelconque des revendications précédentes, dans lequel le matériau présente une fraction massique du ou des agent(s) tackifiant(s) dans la couche interne adhésive d’amortissement viscoélastique (6) comprise entre 0,17 et 0,60, notamment comprise entre 0,22 et 0,35, et préférentiellement comprise entre 0,22 et 0,26. Vitrage feuilleté selon l’une quelconque des revendications précédentes, dans lequel l’agent tackifiant comprend une résine hydrogénée, et préférentiellement une résine colophane hydrogénée. Vitrage feuilleté selon l’une quelconque des revendications précédentes, dans lequel le matériau présente une fraction massique du ou des agent(s) plastifiants dans la couche interne adhésive d’amortissement viscoélastique (6) comprise entre 0,07 et 0,43, notamment comprise entre 0,12 et 0,31, et préférentiellement comprise entre 0,16 et 0,26. Vitrage feuilleté selon l’une quelconque des revendications précédentes, dans lequel le ou les polymère(s) acrylique(s) sont formés à partir de monomères choisis dans le groupe formé par l’acrylate de méthyle, le méthacrylate de méthyle, l’acrylate d’éthyle, le méthacrylate d’éthyle, l’acrylate de propyle, le méthacrylate de propyle, l’acrylate d’isopropyle, le méthacrylate d’isopropyle, l’acrylate de butyle, le méthacrylate de butyle, l’acrylate d’isobutyle, le méthacrylate d’isobutyle, l’acrylate de tert-butyle, le méthacrylate de tert-butyle, l’acrylate de pentyle, le méthacrylate de pentyle, l’acrylate d’isoamyle, le méthacrylate d’isoamyle, l’acrylate d’hexyle, le méthacrylate d’hexyle, l’acrylate de cyclohexyle, le méthacrylate de cyclohexyle, l’acrylate d’octyle, le méthacrylate d’octyle, l’acrylate d’isooctyle, le méthacrylate d’isooctyle, l’acrylate de nonyle, le méthacrylate de nonyle, l’acrylate d’isononyle, le méthacrylate d’isononyle, le méthacrylate d’isobornyle, l’acrylate de décyle, le méthacrylate de décyle, l’acrylate de dodécyle, le méthacrylate de dodécyle, l’acrylate de tridécyle, le méthacrylate de tridécyle, l’acrylate de hexadécyle, le méthacrylate d’hexadécyle, l’acrylate d’octadécyle, le méthacrylate d’octadécyle, l’acrylate de 2-éthylhexyle, le méthacrylate de 2-éthylhexyle, le formate de vinyle, l’acétate de vinyle, le propionate de vinyle, l’acrylate de 2-hydroxyéthyle, le méthacrylate d’hydroxyéthyle, l’acrylate de 2-hydroxypropyle, le méthacrylate de 2-hydroxypropyle, l’acide acrylique, le styrène et l’acrylonitrile. Vitrage feuilleté selon l’une quelconque des revendications précédentes, dans lequel le matériau comprend un premier polymère acrylique présentant une première température de transition vitreuse T g1 , et un deuxième polymère présentant une deuxième température de transition vitreuse T g2 , supérieure à T g1 , la différence entre la deuxième température de transition vitreuse T g2 et entre la première température de transition vitreuse T g1 étant préférentiellement supérieure à 10°C, et préférentiellement supérieure à 20°C. Vitrage feuilleté selon l’une quelconque des revendications précédentes, dans lequel la feuille de verre intérieure (1) et la feuille de verre extérieure (2) présentent une épaisseur comprise entre 0,5 mm et 12 mm, de préférence entre 1,1 mm et 3 mm. Vitrage feuilleté selon l’une quelconque des revendications précédentes, caractérisé en ce que l’intercalaire (3) comprend en outre deux films (7) et (8) en un matériau choisi parmi le poly(éthylène-acétate de vinyle) (EVA) et poly(téréphtalate d’éthylène) (PET) et les mélanges de ceux-ci, chacun des deux films étant agencé entre la couche interne adhésive d’amortissement viscoélastique (6) et une des deux couches externes viscoélastiques (4) ou (5). Vitrage feuilleté selon la revendication 11, caractérisé en ce que les deux films (7) et (8) sont en contact direct avec la couche interne adhésive d’amortissement viscoélastique (6). Vitrage feuilleté selon la revendication 12, dans lequel chacun des deux films (7) et (8) présente une épaisseur comprise entre 6 µm et 200 µm et de préférence entre 12 µm et 50 µm. Vitre latérale ou pare-brise d’un véhicule comprenant un vitrage feuilleté selon l’une quelconque des revendications précédentes. Utilisation d’un vitrage feuilleté selon l’une quelconque des revendications 1 à 13 comme vitre latérale ou pare-brise de véhicule automobile ou comme vitrage de bâtiment. Procédé de fabrication d’un vitrage feuilleté selon l’une des revendications 1 à 13 comprenant les étapes suivantes : a) se munir d’une feuille de verre intérieure (1) et d’une feuille de verre extérieure (2), b) disposer entre les faces intérieures des deux feuilles de verre (1, 2) un intercalaire (3) comprenant : - une première couche viscoélastique (4) formée par un matériau comprenant au moins un ionomère à base de copolymère d’éthylène et d’acide carboxylique et présentant une épaisseur comprise entre 0,1 mm et 0,8 mm, - une couche adhésive d’amortissement viscoélastique (6) formée par un matériau comprenant au moins un polymère acrylique, au moins un agent tackifiant et présentant une épaisseur comprise entre 15 µm et 25 µm, et - une deuxième couche viscoélastique (5) formée par un matériau comprenant au moins un ionomère à base de copolymère d’éthylène et d’acide carboxylique et présentant une épaisseur comprise entre 0,1 mm et 0,8 mm, c) assembler les deux feuilles de verre (1,2) et l’intercalaire (3) par laminage pour former un vitrage feuilleté, et d) dégazer par autoclavage ledit vitrage feuilleté.